(57)【要約】【課題】  極めて純度のよい発光色相を呈し、高効率で高輝度、高寿命の光出力を有する有機発光素子用材料を提供する。【解決手段】  下記一般式［１］で示されるアミノアントリル誘導基置換化合物。  【化１】2006151844.tif 000032【選択図】  なし【特許請求の範囲】
【請求項１】
下記一般式［１］で示されることを特徴とするアミノアントリル誘導基置換化合物。
【化１】
2006151844.tif 000023
（Ｚ1は、直接単結合、置換あるいは未置換のアルキレン基、アルケニレン基、アルキニレン基、アラルキレン基、アリーレン基及び二価の複素環基からなる群より選ばれた基であり、連結基で結合された基でもよい。
Ａｒ1は、置換あるいは未置換のフェナントレン、アセナフチレン、アセフェナントリレン、アセアントリレン、トリフェニレン、クリセン、ベンゾ［ｃ］フェナントレン、ナフタセン、ジベンゾ［ａ，ｃ］アントラセン、ジベンゾ［ａ，ｈ］アントラセン、ジベンゾ［ｂ，ｄｅｆ］クリセン、ピセン、ペリレン、ペンタセンから選ばれる芳香族縮合多環ユニットからなる置換基、または置換あるいは未置換の複素環基であり、同じであっても異なっていてもよい。
Ａｒ2、Ａｒ3は、置換あるいは未置換のアルキル基、アラルキル基、アリール基及び複素環基からなる群より選ばれた基であり、連結基で結合された基でもよく、同じであっても異なっていてもよい。また、Ａｒ2及びＡｒ3は、互いに結合し環を形成していてもよい。
Ｘ1は、直接単結合、置換あるいは未置換のアリーレン基及び二価の複素環基からなる群より選ばれた基であり、連結基で結合された基でもよい。
Ｒ1及びＲ2は、水素原子、重水素原子、ハロゲン原子、置換あるいは未置換のアルキル基、アリール基、アルコキシ基、アミノ基からなる群より選ばれた基であり、同じであっても異なっていてもよい。
ａは１〜８の整数、ｂは１〜３の整数、ｃは１〜４の整数。）
【請求項２】
下記一般式［２］で示されることを特徴とする請求項１に記載のアミノアントリル誘導基置換化合物。
【化２】
2006151844.tif 000024
【請求項３】
下記一般式［３］で示されることを特徴とする請求項２に記載のアミノアントリル誘導基置換化合物。
【化３】
2006151844.tif 000025
【請求項４】
Ａｒ1が、置換あるいは未置換のピリジン、チオフェン、キノリン、イソキノリン、キノキサリン、ナフチリジン、キナゾリン、フェナントリジン、カルバゾール、ベンゾチオフェン、ベンゾフラン、ジベンゾチオフェン、ジベンゾフラン、アクリジン、フェナジンから選ばれる複素環ユニットからなる置換基であることを特徴とする請求項１〜３のいずれかに記載のアミノアントリル誘導基置換化合物。
【請求項５】
Ａｒ1が、下記一般式［４］〜［８］で示されるいずれかの置換基であることを特徴とする請求項１〜３のいずれかに記載のアミノアントリル誘導基置換化合物。
【化４】
2006151844.tif 000026
（Ｒ5〜Ｒ9は、水素原子、重水素原子、ハロゲン原子、置換あるいは未置換のアルキル基、アリール基、アルコキシ基、アミノ基からなる群より選ばれた基であり、同じであっても異なっていてもよい。
ｆは１〜９の整数、ｇは１〜７の整数、ｈは１〜９の整数、ｉは１〜１１の整数、ｊは１〜１１の整数。）
【請求項６】
Ａｒ1が、下記一般式［９］〜［１３］で示されるいずれかの置換基であることを特徴とする請求項５に記載のアミノアントリル誘導基置換化合物。
【化５】
2006151844.tif 000027
【請求項７】
下記一般式［１４］で示されることを特徴とするアミノアントリル誘導基置換化合物。
【化６】
2006151844.tif 000028
（Ａｒ7は、置換あるいは未置換のナフタレン、フェナントレン、アセナフチレン、アセフェナントリレン、アセアントリレン、トリフェニレン、クリセン、ベンゾ［ｃ］フェナントレン、ナフタセン、ジベンゾ［ａ，ｃ］アントラセン、ジベンゾ［ａ，ｈ］アントラセン、ジベンゾ［ｂ，ｄｅｆ］クリセン、ピセン、ペリレン、ペンタセンから選ばれる芳香族多環縮環ユニット、または置換あるいは未置換の複素環基であり、同じであっても異なっていてもよい。
Ａｒ8、Ａｒ9は、置換あるいは未置換のアルキル基、アラルキル基、アリール基及び複素環基からなる群より選ばれた基であり、連結基で結合された基でもよく、同じであっても異なっていてもよい。また、Ａｒ8及びＡｒ9は、互いに結合し環を形成していてもよい。
Ｘ3は、直接単結合、置換あるいは未置換のアルキレン基、アルケニレン基、アルキニレン基、アラルキレン基、アリーレン基及び二価の複素環基からなる群より選ばれた基であり、連結基で結合された基でもよい。
Ｘ4は、直接単結合、置換あるいは未置換のアリーレン基及び二価の複素環基からなる群より選ばれた基であり、連結基で結合された基でもよい。
Ｒ4は、水素原子、重水素原子、ハロゲン原子、置換あるいは未置換のアルキル基、アリール基、アルコキシ基、アミノ基からなる群より選ばれた基であり、同じであっても異なっていてもよい。
Ｙ1は、水素原子、重水素原子、ハロゲン原子、置換あるいは未置換のアルキル基、アラルキル基、アルケニル基、アルキニル基、アルコキシ基、スルフィド基、アリール基及び複素環基からなる群より選ばれた基であり、同じであっても異なっていてもよい。
ｎは１〜５の整数、ｍは６−（ｎ＋１）以下の整数。ｅは１〜８の整数。）
【請求項８】
下記一般式［１５］で示されることを特徴とする請求項７に記載のアミノアントリル誘導基置換化合物。
【化７】
2006151844.tif 000029
【請求項９】
Ａｒ7が、置換あるいは未置換のピリジン、チオフェン、キノリン、イソキノリン、キノキサリン、ナフチリジン、キナゾリン、フェナントリジン、カルバゾール、ベンゾチオフェン、ベンゾフラン、ジベンゾチオフェン、ジベンゾフラン、アクリジン、フェナジンから選ばれる複素環ユニットからなる置換基であることを特徴とする請求項７または８に記載のアミノアントリル誘導基置換化合物
【請求項１０】
Ａｒ7が、下記一般式［４］〜［８］で示されるいずれかの置換基であることを特徴とする請求項７または８に記載のアミノアントリル誘導基置換化合物。
【化８】
2006151844.tif 000030
（Ｒ5〜Ｒ9は、水素原子、重水素原子、ハロゲン原子、置換あるいは未置換のアルキル基、アリール基、アルコキシ基、アミノ基からなる群より選ばれた基であり、同じであっても異なっていてもよい。
ｆは１〜９の整数、ｇは１〜７の整数、ｈは１〜９の整数、ｉは１〜１１の整数、ｊは１〜１１の整数。）
【請求項１１】
Ａｒ7が、下記一般式［９］〜［１３］で示されるいずれかの置換基であることを特徴とする請求項１０に記載のアミノアントリル誘導基置換化合物。
【化９】
2006151844.tif 000031
【請求項１２】
重水素原子を少なくとも一つ有することを特徴とする請求項１〜１１のいずれかに記載のアミノアントリル誘導基置換化合物。
【請求項１３】
少なくとも一方が透明か半透明な陽極および陰極からなる一対の電極間に侠持された有機化合物を含む１または複数の層より構成される有機発光素子において、前記有機化合物を含む層のうち少なくとも一層が、請求項１〜１２のいずれかに記載のアミノアントリル誘導基置換化合物を少なくとも１種類含有することを特徴とする有機発光素子。
【請求項１４】
前記アミノアントリル誘導基置換化合物を少なくとも１種類含有する層が発光層であることを特徴とする請求項１３に記載の有機発光素子。
【発明の詳細な説明】
【技術分野】
【０００１】
本発明は、アミノアントリル誘導基置換化合物、および該化合物を使用した有機発光素子に関する。
【背景技術】
【０００２】
有機発光素子は、陽極と陰極間に蛍光性有機化合物を含む薄膜を挟持させて、各電極から電子およびホール（正孔）を注入することにより、蛍光性化合物の励起子を生成させ、この励起子が基底状態にもどる際に放射される光を利用する素子である。
【０００３】
１９８７年コダック社の研究（非特許文献１）では、陽極にＩＴＯ、陰極にマグネシウム銀の合金をそれぞれ用い、電子輸送材料および発光材料としてアルミニウムキノリノール錯体を用いホール輸送材料にトリフェニルアミン誘導体を用いた機能分離型２層構成の素子で、１０Ｖ程度の印加電圧において１０００ｃｄ／ｍ2程度の発光が報告されている（特許文献１〜３）。
【０００４】
また、蛍光性有機化合物の種類を変えることにより、紫外から赤外までの発光が可能であり、最近では様々な化合物の研究が活発に行われている（特許文献４〜１１）。
【０００５】
さらに、上記のような低分子材料を用いた有機発光素子の他にも、共役系高分子を用いた有機発光素子が、ケンブリッジ大学のグループ（非特許文献２）により報告されている。この報告ではポリフェニレンビニレン（ＰＰＶ）を塗工系で成膜することにより、単層で発光を確認している。共役系高分子を用いた有機発光素子の関連特許としては、特許文献１２〜１６が挙げられる。
【０００６】
また最近では、Ｉｒ（ｐｐｙ）3等のイリジウム錯体を発光材料として用いた燐光有機発光素子が注目され、高い発光効率が報告されている（非特許文献３）。
【０００７】
有機発光素子における最近の進歩は著しく、その特徴は低印加電圧で高輝度、発光波長の多様性、高速応答性、薄型、軽量の発光デバイス化が可能であることから、広汎な用途への可能性を示唆している。しかしながら、長時間の使用による経時変化や酸素を含む雰囲気気体や湿気などによる劣化等の耐久性の面で未だ多くの問題がある。フルカラーディスプレイ等への応用を考えた場合、現状では更なる長寿命の、高変換効率、高色純度の青、緑、赤色発光が必要であり、種々の提案がされている。
【０００８】
アントラセン環を含む材料および有機発光素子の例としては、特許文献１７にフェニルアントラセン誘導体が開示されている。特に青色発光材料や電子注入輸送材料として用いた場合に、結晶性が低いため良好な有機膜を形成できるとしているが、発光効率および耐久寿命は実用上十分ではなかった。
【０００９】
特許文献１８，１９には、それぞれ、アミノアントラセン誘導体とジアミノアントラセン誘導体が開示されている。発光材料として用いて緑色発光が得られるとしているが、素子の発光効率は低く、また、耐久寿命に関しても実用上十分ではなかった。
【００１０】
特許文献２０には、特定のビアントリル化合物を発光材料として用いた素子が開示されており高輝度発光が得られるとしているが、発光効率や耐久寿命に関しての記載がない。
【００１１】
特許文献２１にはオレフィン部位を含む特定のアントラセン化合物を発光材料として用いた素子が開示されており、黄色から赤色の発光が得られるとしているが、発光効率は実用上十分ではなかった。
【００１２】
特許文献２２には、発光媒体層に特定構造のアントラセン誘導体と電子輸送性化合物とさらにその他の蛍光性化合物を含む素子が開示されている。信頼性を改善した赤色発光素子が得られるとしているが、発光効率は実用上十分ではなく、また、素子構成上青色発光を得ることが困難であった。
【００１３】
【特許文献１】米国特許４，５３９，５０７号明細書
【特許文献２】米国特許４，７２０，４３２号明細書
【特許文献３】米国特許４，８８５，２１１号明細書
【特許文献４】米国特許５，１５１，６２９号明細書
【特許文献５】米国特許５，４０９，７８３号明細書
【特許文献６】米国特許５，３８２，４７７号明細書
【特許文献７】特開平２−２４７２７８号公報
【特許文献８】特開平３−２５５１９０号公報
【特許文献９】特開平５−２０２３５６号公報
【特許文献１０】特開平９−２０２８７８号公報
【特許文献１１】特開平９−２２７５７６号公報
【特許文献１２】米国特許５，２４７，１９０号明細書
【特許文献１３】米国特許５，５１４，８７８号明細書
【特許文献１４】米国特許５，６７２，６７８号明細書
【特許文献１５】特開平４−１４５１９２号公報
【特許文献１６】特開平５−２４７４６０号公報
【特許文献１７】特開平８−１２６００号公報
【特許文献１８】特開平９−１５７６４３号公報
【特許文献１９】特開平１０−７２５７９号公報
【特許文献２０】特許第３００８８９７号公報
【特許文献２１】特開平１１−８０６８号公報
【特許文献２２】特開２００１−２８４０５０号公報
【非特許文献１】Ａｐｐｌ．Ｐｈｙｓ．Ｌｅｔｔ．５１，９１３（１９８７）
【非特許文献２】Ｎａｔｕｒｅ，３４７，５３９（１９９０）
【非特許文献３】Ａｐｐｌ．Ｐｈｙｓ．Ｌｅｔｔ．７５，４（１９９９）
【発明の開示】
【発明が解決しようとする課題】
【００１４】
本発明は、このような従来技術の問題点を解決するためになされたものであり、極めて純度のよい発光色相を呈し、高効率で高輝度、高寿命の光出力を有する有機発光素子用材料を提供することにある。さらには製造が容易でかつ比較的安価に作成可能な有機発光素子を提供する事にある。
【課題を解決するための手段】
【００１５】
本発明者等は、上述の課題を解決するために鋭意検討した結果、本発明を完成するに至った。
【００１６】
すなわち、本発明のアミノアントリル誘導基置換化合物は、下記一般式［１］で示されることを特徴とする。
【００１７】
【化１】
2006151844.tif 000002
【００１８】
（Ｚ1は、直接単結合、置換あるいは未置換のアルキレン基、アルケニレン基、アルキニレン基、アラルキレン基、アリーレン基及び二価の複素環基からなる群より選ばれた基であり、連結基で結合された基でもよい。
【００１９】
Ａｒ1は、置換あるいは未置換のフェナントレン、アセナフチレン、アセフェナントリレン、アセアントリレン、トリフェニレン、クリセン、ベンゾ［ｃ］フェナントレン、ナフタセン、ジベンゾ［ａ，ｃ］アントラセン、ジベンゾ［ａ，ｈ］アントラセン、ジベンゾ［ｂ，ｄｅｆ］クリセン、ピセン、ペリレン、ペンタセンから選ばれる芳香族縮合多環ユニットからなる置換基、または置換あるいは未置換の複素環基であり、同じであっても異なっていてもよい。
【００２０】
Ａｒ2、Ａｒ3は、置換あるいは未置換のアルキル基、アラルキル基、アリール基及び複素環基からなる群より選ばれた基であり、連結基で結合された基でもよく、同じであっても異なっていてもよい。また、Ａｒ2及びＡｒ3は、互いに結合し環を形成していてもよい。
【００２１】
Ｘ1は、直接単結合、置換あるいは未置換のアリーレン基及び二価の複素環基からなる群より選ばれた基であり、連結基で結合された基でもよい。
【００２２】
Ｒ1及びＲ2は、水素原子、重水素原子、ハロゲン原子、置換あるいは未置換のアルキル基、アリール基、アルコキシ基、アミノ基からなる群より選ばれた基であり、同じであっても異なっていてもよい。
【００２３】
ａは１〜８の整数、ｂは１〜３の整数、ｃは１〜４の整数。）
【００２４】
また、本発明の他のアミノアントリル誘導基置換化合物は、下記一般式［１４］で示されることを特徴とする。
【００２５】
【化２】
2006151844.tif 000003
【００２６】
（Ａｒ7は、置換あるいは未置換のナフタレン、フェナントレン、アセナフチレン、アセフェナントリレン、アセアントリレン、トリフェニレン、クリセン、ベンゾ［ｃ］フェナントレン、ナフタセン、ジベンゾ［ａ，ｃ］アントラセン、ジベンゾ［ａ，ｈ］アントラセン、ジベンゾ［ｂ，ｄｅｆ］クリセン、ピセン、ペリレン、ペンタセンから選ばれる芳香族多環縮環ユニット、または置換あるいは未置換の複素環基であり、同じであっても異なっていてもよい。
【００２７】
Ａｒ8、Ａｒ9は、置換あるいは未置換のアルキル基、アラルキル基、アリール基及び複素環基からなる群より選ばれた基であり、連結基で結合された基でもよく、同じであっても異なっていてもよい。また、Ａｒ8及びＡｒ9は、互いに結合し環を形成していてもよい。
【００２８】
Ｘ3は、直接単結合、置換あるいは未置換のアルキレン基、アルケニレン基、アルキニレン基、アラルキレン基、アリーレン基及び二価の複素環基からなる群より選ばれた基であり、連結基で結合された基でもよい。
【００２９】
Ｘ4は、直接単結合、置換あるいは未置換のアリーレン基及び二価の複素環基からなる群より選ばれた基であり、連結基で結合された基でもよい。
【００３０】
Ｒ4は、水素原子、重水素原子、ハロゲン原子、置換あるいは未置換のアルキル基、アリール基、アルコキシ基、アミノ基からなる群より選ばれた基であり、同じであっても異なっていてもよい。
【００３１】
Ｙ1は、水素原子、重水素原子、ハロゲン原子、置換あるいは未置換のアルキル基、アラルキル基、アルケニル基、アルキニル基、アルコキシ基、スルフィド基、アリール基及び複素環基からなる群より選ばれた基であり、同じであっても異なっていてもよい。
【００３２】
ｎは１〜５の整数、ｍは６−（ｎ＋１）以下の整数。ｅは１〜８の整数。）
【００３３】
また、本発明の有機発光素子は、少なくとも一方が透明か半透明な陽極および陰極からなる一対の電極間に侠持された有機化合物を含む１または複数の層より構成される有機発光素子において、前記有機化合物を含む層のうち少なくとも一層が、上記アミノアントリル誘導基置換化合物を少なくとも１種類含有することを特徴とする。
【発明の効果】
【００３４】
本発明のアミノアントリル誘導基置換化合物は、高効率発光及び効率的な電子、ホール輸送といった同一分子内での多機能性を有する有機発光素子用材料である。本発明のアミノアントリル誘導基置換化合物を用いた有機発光素子は、低い印加電圧で高効率な発光を与える。また、アミノアントリル誘導基置換化合物の置換基の変換により容易に種々の発光色が得られ、優れた耐久性も得られる。
【発明を実施するための最良の形態】
【００３５】
以下、本発明に関して詳細に説明する。
【００３６】
まず、本発明のアミノアントリル誘導基置換化合物について説明する。
【００３７】
本発明のアミノアントリル誘導基置換化合物は主に有機発光素子用材料として使用できる。その中で、発光層用として使用する場合、発光層において単独で用いること、及びドーパント（ゲスト）材料、ホスト材料の目的で使用でき、高色純度、高発光効率、高寿命素子を得ることができる。
【００３８】
本発明のアミノアントリル誘導基置換化合物は、高効率発光及び効率的な電子、ホール輸送といった同一分子内での多機能性の形成を考慮し、アミノアントリル誘導基及び芳香族多環縮環基を配する分子設計を行った。高効率発光及びホール輸送性を期待したアントリル基への置換アミノ基の導入では、アミノ基上の置換基の変換により材料のＨＯＭＯ／ＬＵＭＯレベルを調節し、青、緑、さらにより長波長側の発光色へ変換可能である。計算によるＨＯＭＯ／ＬＵＭＯレベルの予測により、ホスト材料、ホール輸送層、電子輸送層のエネルギーレベル差も考慮した分子設計も容易である。芳香族多環縮環基は一般的に高い量子収率を示し、芳香族多環縮環基の重なりによるキヤリア輸送性向上も期待できる。さらにアントリル基上のアミノ基により、高Ｔｇ化でき熱安定性の良い材料を得ることができる。以上の考察に加え、本発明のアミノアントリル誘導基置換化合物は同位体効果により、分子振動を抑え、熱失活を抑制することを考慮し、重水素原子含有分子ユニットの導入も考慮した。本発明のアミノアントリル誘導基置換化合物は、以上のような考察のもとに分子設計し、発明がなされたものである。
【００３９】
なお、本発明のアミノアントリル誘導基置換化合物をドーパント材料として使用する場合、ホスト材料に対するドーパント濃度は０．０１ｗｔ％〜８０ｗｔ％、好ましくは１ｗｔ％〜４０ｗｔ％である。ドーパント材料はホスト材料からなる層全体に均一あるいは濃度勾配を有して含まれるか、あるいはある領域に部分的に含まれてドーパント材料を含まないホスト材料層の領域があってもよい。
【００４０】
上記一般式［１］［１４］において、置換あるいは未置換のアルキル基としては、メチル基、メチル−ｄ１基、メチル−ｄ３基、エチル基、エチル−ｄ５基、ｎ−プロピル基、ｎ−ブチル基、ｎ−ペンチル基、ｎ−ヘキシル基、ｎ−ヘプチル基、ｎ−オクチル基、ｎ−デシル基、ｉｓｏ−プロピル基、ｉｓｏ−プロピル−ｄ７基、ｉｓｏ−ブチル基、ｓｅｃ−ブチル基、ｔｅｒｔ−ブチル基、ｔｅｒｔ−ブチル−ｄ９基、ｉｓｏ−ペンチル基、ネオペンチル基、ｔｅｒｔ−オクチル基、フルオロメチル基、ジフルオロメチル基、トリフルオロメチル基、２−フルオロエチル基、２，２，２−トリフルオロエチル基、パーフルオロエチル基、３−フルオロプロピル基、パーフルオロプロピル基、４−フルオロブチル基、パーフルオロブチル基、５−フルオロペンチル基、６−フルオロヘキシル基、クロロメチル基、トリクロロメチル基、２−クロロエチル基、２，２，２−トリクロロエチル基、４−クロロブチル基、５−クロロペンチル基、６−クロロヘキシル基、ブロモメチル基、２−ブロモエチル基、ヨードメチル基、２−ヨードエチル基、ヒドロキシメチル基、ヒドロキシエチル基、シクロプロピル基、シクロブチル基、シクロペンチル基、シクロヘキシル基、シクロペンチルメチル基、シクロヘキシルメチル基、シクロヘキシルエチル基、４−フルオロシクロヘキシル基、ノルボルニル基、アダマンチル基等が挙げられるが、もちろんこれらに限定されるものではない。
【００４１】
置換あるいは未置換のアラルキル基としては、ベンジル基、２−フェニルエチル基、２−フェニルイソプロピル基、１−ナフチルメチル基、２−ナフチルメチル基、２−（１−ナフチル）エチル基、２−（２−ナフチル）エチル基、９−アントリルメチル基、２−（９−アントリル）エチル基、２−フルオロベンジル基、３−フルオロベンジル基、４−フルオロベンジル基、２―クロロベンジル基、３−クロロベンジル基、４−クロロベンジル基、２―ブロモベンジル基、３−ブロモベンジル基、４−ブロモベンジル基等が挙げられるが、もちろんこれらに限定されるものではない。
【００４２】
置換あるいは無置換のアルケニル基としては、ビニル基、アリル基（２−プロペニル基）、１−プロペニル基、ｉｓｏ−プロペニル基、１−ブテニル基、２−ブテニル基、３−ブテニル基、スチリル基等が挙げられるが、もちろんこれらに限定されるものではない。
【００４３】
置換あるいは無置換のアルキニル基としては、アセチレニル基、フェニルアセチレニル基、１−プロピニル基等が挙げられるが、もちろんこれらに限定されるものではない。
【００４４】
置換あるいは未置換のアリール基としては、フェニル基、フェニル−ｄ５基、４−メチルフェニル基、４−メトキシフェニル基、４−エチルフェニル基、４−フルオロフェニル基、４−トリフルオロフェニル基、３，５−ジメチルフェニル基、２，６−ジエチルフェニル基、メシチル基、４−ｔｅｒｔ−ブチルフェニル基、ジトリルアミノフェニル基、ビフェニル基、ターフェニル基、ナフチル基、ナフチル−ｄ７基、アセナフチレニル基、アントリル基、アントリル−ｄ９基、フェナントリル基、フェナントリル−ｄ９基、ピレニル基、ピレニル−ｄ９基、アセフェナントリレニル基、アセアントリレニル基、クリセニル基、ジベンゾクリセニル基、ベンゾアントリル基、ベンゾアントリル−ｄ１１基、ジベンゾアントリル基、ナフタセニル基、ピセニル基、ペンタセニル基、フルオレニル基、トリフェニレニル基、ペリレニル基、ペリレニル−ｄ−１１等が挙げられるが、もちろんこれらに限定されるものではない。
【００４５】
置換あるいは未置換の複素環基としては、ピロリル基、ピリジル基、ピリジル−ｄ５基、ビピリジル基、メチルピリジル基、ピリミジニル基、ピラジニル基、ピリダジニル基、ターピロリル基、チエニル基、チエニル−ｄ４基、ターチエニル基、プロピルチエニル基、ベンゾチエニル基、ジベンゾチエニル基、ジベンゾチエニル−ｄ７基、フリル基、フリル−ｄ４基、ベンゾフリル基、イソベンゾフリル基、ジベンゾフリル基、ジベンゾフリル−ｄ７基、キノリル基、キノリル−ｄ６基、イソキノリル基、キノキサリニル基、ナフチリジニル基、キナゾリニル基、フェナントリジニル基、インドリジニル基、フェナジニル基、カルバゾリル基、オキサゾリル基、オキサジアゾリル基、チアゾリル基、チアジアゾリル基、アクリジニル基、フェナジニル基等が挙げられるが、もちろんこれらに限定されるものではない。
【００４６】
置換あるいは未置換のアルキレン基としては、メチレン基、メチレン−ｄ２基、ジフルオロメチレン基、エチレン基、エチレン−ｄ４基、パーフルオロエチレン基、プロピレン基、ｉｓｏ−プロピレン基、ブチレン基、２，２−ジメチルプロピレン基等が挙げられるが、もちろんこれらに限定されるものではない。
【００４７】
置換あるいは未置換のアラルキレン基としては、ベンジレン基、２−フェニルエチレン基、２−フェニルイソプロピレン基、１−ナフチルメチレン基、２−ナフチルメチレン基、９−アントリルメチレン基、２−フルオロベンジレン基、３−フルオロベンジレン基、４−フルオロベンジレン基、４−クロロベンジル基、４−ブロモベンジレン基等が挙げられるが、もちろんこれらに限定されるものではない。
【００４８】
置換あるいは無置換のアルケニレン基としては、ビニレン基、ｉｓｏ−プロペニレン基、スチリレン基、１，２−ジフェニルビニレン基等が挙げられるが、もちろんこれらに限定されるものではない。
【００４９】
置換あるいは無置換のアルキニレン基としては、アセチレニレン基、フェニルアセチレニレン基等が挙げられるが、もちろんこれらに限定されるものではない。
【００５０】
置換あるいは未置換のアリーレン基としては、フェニレン基、ビフェニレン基、テトラフルオロフェニレン基、ジメチルフェニレン基、ナフチレン基、フェナントリレン基、ピレニレン基、ナフタセニレン基、ペンタセニレン基、ペリレニレン基等が挙げられるが、もちろんこれらに限定されるものではない。
【００５１】
置換あるいは未置換の二価の複素環基としては、フリレン基、ピロリレン基、ピリジレン基、ターピリジレン基、チエニレン基、ターチエニレン基、オキサゾリレン基、チアゾリレン基、カルバゾリレン基、ジベンゾチエニレン基、ジベンゾフリレン基等が挙げられるが、もちろんこれらに限定されるものではない。
【００５２】
置換または未置換のアミノ基（―ＮＲ‘Ｒ“）としては、Ｒ’およびＲ”が、水素原子、重水素原子、上記に示した置換または未置換のアルキル基、アラルキル基、アリール基、複素環基、置換あるいは未置換のアリーレン基あるいは二価の複素環基で連結されたアルキル基、アルケニル基、アルキニル基、アラルキル基及びアミノ基、置換のシリル基、エーテル基、チオエーテル基、カルボニル基で表され、例えばアミノ基、Ｎ−メチルアミノ基、Ｎ−エチルアミノ基、Ｎ，Ｎ−ジメチルアミノ基、Ｎ，Ｎ−ジエチルアミノ基、Ｎ−メチル−Ｎ−エチルアミノ基、Ｎ−ベンジルアミノ基、Ｎ−メチル−Ｎ−ベンジルアミノ基、Ｎ，Ｎ−ジベンジルアミノ基、アニリノ基、Ｎ，Ｎ−ジフェニルアミノ基、Ｎ−フェニル−Ｎ−トリルアミノ基、Ｎ，Ｎ−ジトリルアミノ基、Ｎ−メチル−Ｎ−フェニルアミノ基、Ｎ，Ｎ−ジアニソリルアミノ基、Ｎ−メシチル−Ｎ−フェニルアミノ基、Ｎ，Ｎ−ジメシチルアミノ基、Ｎ−フェニル−Ｎ−（４−ｔｅｒｔ−ブチルフェニル）アミノ基、Ｎ−フェニル−Ｎ−（４−トリフルオロメチルフェニル）アミノ基等が挙げられるが、もちろんこれらに限定されるものではない。
【００５３】
置換あるいは未置換のアルコキシ基としては、上記記載の置換あるいは未置換のアルキル基、アラルキル基を有するアルキルオキシ基、アラルキルオキシ基、上記記載の置換あるいは未置換のアリール基、複素環基を有するアリールオキシ基が挙げられ、例えばメトキシ基、エトキシ基、プロポキシ基、２−エチル−オクチルオキシ基、フェノキシ基、４−ｔｅｒｔ−ブチルフェノキシ基、ベンジルオキシ基、チエニルオキシ基等が挙げられるが、もちろんこれらに限定されるものではない。
【００５４】
置換あるいは未置換のスルフィド基としては、上記記載の置換あるいは未置換のアルキル基、アラルキル基を有するアルキルスルフィド基、アラルキルスルフィド基、上記記載の置換あるいは未置換のアリール基、複素環基を有するアリールスルフィド基が挙げられ、例えばメチルスルフィド基、エチルスルフィド基、フェニルスルフィド基、４−メチルフェニルスルフィド基等が挙げられるが、もちろんこれらに限定されるものではない。
【００５５】
上記置換基を結合する連結基としては、上記置換あるいは未置換のアリーレン基、二価の複素環基、アルキレン基、アルケニレン基、アルキニレン基及びアラルキレン基、置換のシリル基、エーテル基、チオエーテル基、カルボニル基等が挙げられるが、もちろんこれらに限定されるものではない。
【００５６】
上記置換基および連結基がさらに有しても良い置換基としては、重水素原子、メチル基、エチル基、ｎ−プロピル基、ｎ−ブチル基、ｎ−ペンチル基、ｎ−ヘキシル基、ｎ−ヘプチル基、ｎ−オクチル基、ｎ−デシル基、ｉｓｏ−プロピル基、ｉｓｏ−ブチル基、ｓｅｃ−ブチル基、ｔｅｒｔ−ブチル基、ｉｓｏ−ペンチル基、ネオペンチル基、ｔｅｒｔ−オクチル基、ベンジル基、２−フェニルエチル基等のアルキル基、アラルキル基、メトキシ基、エトキシ基、プロポキシ基、２−エチル−オクチルオキシ基、フェノキシ基、４−ｔｅｒｔ−ブチルフェノキシ基、ベンジルオキシ基等のアルコキシ基、フェニル基、４−メチルフェニル基、４−エチルフェニル基、３−クロロフェニル基、３，５−ジメチルフェニル基、トリフェニルアミノ基、ビフェニル基、ターフェニル基、ナフチル基、アントリル基、フェナントリル基、ピレニル基等のアリール基、ピリジル基、ビピリジル基、メチルピリジル基、チエニル基、ターチエニル基、プロピルチエニル基、フリル基、キノリル基、カルバゾリル基、Ｎ−エチルカルバゾリル基等の複素環基、ハロゲン基、水酸基、シアノ基、ニトロ基が挙げられるが、もちろんこれらに限定されるものではない。
【００５７】
本発明の一般式［１］で示されるアミノアントリル誘導基置換化合物として好ましいのは、Ｚ1が直接単結合であり、ｂ＝１である化合物、即ち下記一般式［２］で示される化合物であり、より好ましいのは下記一般式［３］で示される化合物である。
【００５８】
【化３】
2006151844.tif 000004
【００５９】
【化４】
2006151844.tif 000005
【００６０】
また、Ａｒ1が、置換あるいは未置換のピリジン、チオフェン、キノリン、イソキノリン、キノキサリン、ナフチリジン、キナゾリン、フェナントリジン、カルバゾール、ベンゾチオフェン、ベンゾフラン、ジベンゾチオフェン、ジベンゾフラン、アクリジン、フェナジンから選ばれる複素環ユニットからなる置換基であることが好ましい。
【００６１】
また、Ａｒ1が、下記一般式［４］〜［８］で示されるいずれかの置換基であることが好ましく、下記一般式［９］〜［１３］で示されるいずれかの置換基であることがより好ましい。
【００６２】
【化５】
2006151844.tif 000006
【００６３】
【化６】
2006151844.tif 000007
【００６４】
（Ｒ5〜Ｒ9は、水素原子、重水素原子、ハロゲン原子、置換あるいは未置換のアルキル基、アリール基、アルコキシ基、アミノ基からなる群より選ばれた基であり、同じであっても異なっていてもよい。
【００６５】
ｆは１〜９の整数、ｇは１〜７の整数、ｈは１〜９の整数、ｉは１〜１１の整数、ｊは１〜１１の整数。）
【００６６】
一方、本発明の一般式［１４］で示されるアミノアントリル誘導基置換化合物として好ましいのは、Ｘ3が直接単結合であり、ｍ＝１、ｎ＝１である化合物、即ち下記一般式［１５］で示される化合物である。
【００６７】
【化７】
2006151844.tif 000008
【００６８】
また、Ａｒ7が、置換あるいは未置換のピリジン、チオフェン、キノリン、イソキノリン、キノキサリン、ナフチリジン、キナゾリン、フェナントリジン、カルバゾール、ベンゾチオフェン、ベンゾフラン、ジベンゾチオフェン、ジベンゾフラン、アクリジン、フェナジンから選ばれる複素環ユニットからなる置換基であることが好ましい。
【００６９】
また、Ａｒ7が、上記一般式［４］〜［８］で示されるいずれかの置換基であることが好ましく、上記一般式［９］〜［１３］で示されるいずれかの置換基であることがより好ましい。
【００７０】
次に、本発明のアミノアントリル誘導基置換化合物についてその代表例を挙げる。ただし、これらの化合物に限定されるものではない。
【００７１】
【化８】
2006151844.tif 000009
【００７２】
【化９】
2006151844.tif 000010
【００７３】
【化１０】
2006151844.tif 000011
【００７４】
【化１１】
2006151844.tif 000012
【００７５】
【化１２】
2006151844.tif 000013
【００７６】
次に、本発明の有機発光素子について詳細に説明する。
【００７７】
本発明の有機発光素子は、陽極及び陰極からなる一対の電極と、該一対の電極間に狭持された一または複数の有機化合物を含む層を少なくとも有する有機発光素子において、前記有機化合物を含む層の少なくとも一層、好ましくは発光層が、上記本発明のアミノアントリル誘導基置換化合物の少なくとも一種を含有する。
【００７８】
図１〜図５に本発明の有機発光素子の好ましい例を示す。
【００７９】
図１は、本発明の有機発光素子の一例を示す断面図である。図１は、基板１上に、陽極２、発光層３及び陰極４を順次設けた構成のものである。ここで使用する発光素子は、それ自体でホール輸送能、エレクトロン輸送能及び発光性の性能を単一で有している場合や、それぞれの特性を有する化合物を混ぜて使う場合に有用である。
【００８０】
図２は、本発明の有機発光素子における他の例を示す断面図である。図２は、基板１上に、陽極２、ホール輸送層５、電子輸送層６及び陰極４を順次設けた構成のものである。この場合は、発光物質はホール輸送性かあるいは電子輸送性のいずれか、あるいは両方の機能を有している材料をそれぞれの層に用い、発光性の無い単なるホール輸送物質あるいは電子輸送物質と組み合わせて用いる場合に有用である。また、この場合、発光層は、ホール輸送層５あるいは電子輸送層６のいずれかから成る。
【００８１】
図３は、本発明の有機発光素子における他の例を示す断面図である。図３は、基板１上に、陽極２、ホール輸送層５、発光層３，電子輸送層６及び陰極４を順次設けた構成のものである。これは、キャリヤ輸送と発光の機能を分離したものであり、ホール輸送性、電子輸送性、発光性の各特性を有した化合物と適時組み合わせて用いられ、極めて材料選択の自由度が増すとともに、発光波長を異にする種々の化合物が使用できるため、発光色相の多様化が可能になる。さらに、中央の発光層３に各キャリヤあるいは励起子を有効に閉じこめて、発光効率の向上を図ることも可能になる。
【００８２】
図４は、本発明の有機発光素子における他の例を示す断面図である。図４は、図３に対して、ホール注入層７を陽極２側に挿入した構成であり、陽極２とホール輸送層５の密着性改善あるいはホールの注入性改善に効果があり、低電圧化に効果的である。
【００８３】
図５は本発明の有機発光素子における他の例を示す断面図である。図５は、図３に対してホールあるいは励起子（エキシトン）が陰極４側に抜けることを阻害する層（ホール／エキシトンブロッキング層８）を、発光層３、電子輸送層６間に挿入した構成である。イオン化ポテンシャルの非常に高い化合物をホール／エキシトンブロッキング層８として用いる事により、発光効率の向上に効果的な構成である。
【００８４】
ただし、図１〜図５はあくまでごく基本的な素子構成であり、本発明のアミノアントリル誘導基置換化合物を用いた有機発光素子の構成はこれらに限定されるものではない。例えば、電極と有機層界面に絶縁性層を設ける、接着層あるいは干渉層を設ける、ホール輸送層がイオン化ポテンシャルの異なる２層から構成されるなど多様な層構成をとることができる。
【００８５】
本発明本発明のアミノアントリル誘導基置換化合物は、図１〜図５のいずれの形態でも使用することができる。
【００８６】
特に、本発明のアミノアントリル誘導基置換化合物を用いた有機層は、発光層、電子輸送層あるいはホール輸送層として有用であり、また真空蒸着法や溶液塗布法などによって形成した層は結晶化などが起こりにくく経時安定性に優れている。
【００８７】
本発明は、発光性化合物あるいは電子輸送性化合物などを一緒に使用することもできる。
【００８８】
以下にこれらの化合物例を挙げる。
【００８９】
正孔（ホール）注入輸送性材料としては、陽極からのホールの注入を容易にし、また注入されたホールを発光層に輸送する優れたモビリティを有することが好ましい。正孔注入輸送性能を有する低分子および高分子系材料としては、トリアリールアミン誘導体、フェニレンジアミン誘導体、トリアゾール誘導体、オキサジアゾール誘導体、イミダゾール誘導体、ピラゾリン誘導体、ピラゾロン誘導体、オキサゾール誘導体、フルオレノン誘導体、ヒドラゾン誘導体、スチルベン誘導体、フタロシアニン誘導体、ポルフィリン誘導体、およびポリ（ビニルカルバゾール）、ポリ（シリレン）、ポリ（チオフェン）、その他導電性高分子が挙げられるが、もちろんこれらに限定されるものではない。以下に、具体例の一部を示す。
【００９０】
【化１３】
2006151844.tif 000014
【００９１】
【化１４】
2006151844.tif 000015
【００９２】
本発明のアミノアントリル誘導基置換化合物以外に使用できる、主に発光機能に関わる材料としては、芳香族多環縮合化合物（例えばナフタレン誘導体、フェナントレン誘導体、フルオレン誘導体、ピレン誘導体、テトラセン誘導体、コロネン誘導体、クリセン誘導体、ペリレン誘導体、９，１０−ジフェニルアントラセン誘導体、ルブレンなど）、キナクリドン誘導体、アクリドン誘導体、クマリン誘導体、ピラン誘導体、ナイルレッド、ピラジン誘導体、ベンゾイミダゾール誘導体、ベンゾチアゾール誘導体、ベンゾオキサゾール誘導体、スチルベン誘導体、有機金属錯体（例えば、トリス（８−キノリノラート）アルミニウム等の有機アルミニウム錯体、有機ベリリウム錯体）およびポリ（フェニレンビニレン）誘導体、ポリ（フルオレン）誘導体、ポリ（フェニレン）誘導体、ポリ（チエニレンビニレン）誘導体、ポリ（アセチレン）誘導体等の高分子誘導体が挙げられるが、もちろんこれらに限定されるものではない。以下に、具体例の一部を示す。
【００９３】
【化１５】
2006151844.tif 000016
【００９４】
【化１６】
2006151844.tif 000017
【００９５】
電子注入輸送性材料としては、陰極からの電子の注入を容易にし、注入された電子を発光層に輸送する機能を有するものから任意に選ぶことができ、ホール輸送材料のキャリア移動度とのバランス等を考慮し選択される。電子注入輸送性能を有する材料としては、オキサジアゾール誘導体、オキサゾール誘導体、チアゾール誘導体、チアジアゾール誘導体、ピラジン誘導体、トリアゾール誘導体、トリアジン誘導体、ペリレン誘導体、キノリン誘導体、キノキサリン誘導体、フルオレノン誘導体、アントロン誘導体、フェナントロリン誘導体、有機金属錯体等が挙げられるが、もちろんこれらに限定されるものではない。以下に、具体例の一部を示す。
【００９６】
【化１７】
2006151844.tif 000018
【００９７】
本発明の有機発光素子において、本発明のアミノアントリル誘導基置換化合物を含有する層およびその他の有機化合物からなる層は、一般には真空蒸着法、イオン化蒸着法、スパッタリング、プラズマあるいは、適当な溶媒に溶解させて公知の塗布法（例えば、スピンコーティング、ディッピング、キャスト法、ＬＢ法、インクジェット法等）により薄膜を形成する。特に塗布法で成膜する場合は、適当な結着樹脂と組み合わせて膜を形成することもできる。
【００９８】
上記結着樹脂としては、広範囲な結着性樹脂より選択でき、例えば、ポリビニルカルバゾール樹脂、ポリカーボネート樹脂、ポリエステル樹脂、ポリアリレート樹脂、ポリスチレン樹脂、ＡＢＳ樹脂、ポリブタジエン樹脂、ポリウレタン樹脂、アクリル樹脂、メタクリル樹脂、ブチラール樹脂、ポリビニルアセタール樹脂、ポリアミド樹脂、ポリイミド樹脂、ポリエチレン樹脂、ポリエーテルスルホン樹脂、ジアリルフタレート樹脂、フェノール樹脂、エポキシ樹脂、シリコーン樹脂、ポリスルホン樹脂、尿素樹脂等が挙げられるが、これらに限定されるものではない。また、これらは単独または共重合体ポリマーとして１種または２種以上混合してもよい。さらに必要に応じて、公知の可塑剤、酸化防止剤、紫外線吸収剤等の添加剤を併用してもよい。
【００９９】
陽極材料としては、仕事関数がなるべく大きなものがよく、例えば、金、白金、銀、銅、ニッケル、パラジウム、コバルト、セレン、バナジウム、タングステン等の金属単体あるいはこれらの合金、酸化錫、酸化亜鉛、酸化インジウム、酸化錫インジウム（ＩＴＯ），酸化亜鉛インジウム等の金属酸化物が使用できる。また、ポリアニリン、ポリピロール、ポリチオフェン、ポリフェニレンスルフィド等の導電性ポリマーも使用できる。これらの電極物質は単独で用いるか、あるいは複数併用することもできる。また、陽極は一層構成でもよく、多層構成をとることもできる。
【０１００】
一方、陰極材料としては、仕事関数の小さなものがよく、例えば、リチウム、ナトリウム、カリウム、カルシウム、マグネシウム、アルミニウム、インジウム、ルテニウム、チタニウム、マンガン、イットリウム、銀、鉛、錫、クロム等の金属単体あるいはリチウム−インジウム、ナトリウム−カリウム、マグネシウム−銀、アルミニウム−リチウム、アルミニウム−マグネシウム、マグネシウム−インジウム等、複数の合金として用いることができる。酸化錫インジウム（ＩＴＯ）等の金属酸化物の利用も可能である。これらの電極物質は単独で用いるか、あるいは複数併用することもできる。また、陰極は一層構成でもよく、多層構成をとることもできる。
【０１０１】
本発明で用いる基板としては、特に限定するものではないが、金属製基板、セラミックス製基板等の不透明性基板、ガラス、石英、プラスチックシート等の透明性基板が用いられる。また、基板にカラーフィルター膜、蛍光色変換フィルター膜、誘電体反射膜などを用いて発色光をコントロールする事も可能である。
【０１０２】
なお、作成した素子に対して、酸素や水分等との接触を防止する目的で保護層あるいは封止層を設けることもできる。保護層としては、ダイヤモンド薄膜、金属酸化物、金属窒化物等の無機材料膜、フッ素樹脂、ポリパラキシレン、ポリエチレン、シリコーン樹脂、ポリスチレン樹脂等の高分子膜、さらには、光硬化性樹脂等が挙げられる。また、ガラス、気体不透過性フィルム、金属などをカバーし、適当な封止樹脂により素子自体をパッケージングすることもできる。
【０１０３】
本発明の素子は、基板上に薄膜トランジスタ（ＴＦＴ）を作成し、それに接続して素子を作成することも可能である。
【０１０４】
また、素子の光取り出し方向に関しては、ボトムエミッション構成（基板側から光を取り出す構成）および、トップエミッション（基板の反対側から光を取り出す構成）のいずれも可能である。
【実施例】
【０１０５】
以下、実施例により本発明をさらに具体的に説明していくが、本発明はこれらに限定されるものではない。
【０１０６】
＜実施例１＞［例示化合物Ｎｏ．１の製造方法］
（１）中間体（９−ブロモ−１０−（９−フェナントリル）アントラセン）の合成
窒素気流下、９，１０−ジブロモアントラセン１６．８ｇ（５０ｍｍｏｌ）を、脱気したトルエン３００ｍｌ、エタノール２００ｍｌの混合溶媒中に溶解、攪拌し、そこに無水炭酸ナトリウム１０．６ｇを水１００ｍｌに溶解させ調整した炭酸ナトリウム水溶液を加え、さらにテトラキス（トリフェニルホスフィン）パラジウム５．７８ｇ（５ｍｍｏｌ）を加えた。５０℃に加熱したオイルバス上で溶液を攪拌し、トルエン１００ｍｌに溶解した９−［４，４，５，５−テトラメチル−１，３，２−ジオキサボラニル］フェナントレン１５．３ｇ（５０ｍｍｏｌ）を３回に分けゆっくり滴下した。窒素気流下、８０℃に加熱したオイルバス上で約４時間、加熱攪拌した。反応溶液を室温に戻し、トルエン、酢エチ、水を加え有機層を分離し、硫酸マグネシウムで乾燥、溶媒を留去した。シリカゲルカラムクロマトグラフィー（トルエン：ヘプタン＝１：３）で精製し、９−ブロモ−１０−（９−フェナントリル）アントラセンを９．３ｇ得た。
【０１０７】
（２）例示化合物Ｎｏ．１の合成
窒素雰囲気下、酢酸パラジウム５１６ｍｇ（２．３０ｍｍｏｌ）、トリ−ｏ−トリルホスフィン２．７９ｇ（９．１８ｍｍｏｌ）をキシレン５０ｍｌに溶解させ、１５分室温で攪拌した。キシレン１３０ｍｌを加え、９−ブロモ−１０−（９−フェナントリル）アントラセン１０．１ｇ（３２．９ｍｍｏｌ）加え、５０℃に加熱したオイルバス上で５分攪拌した。Ｎ，Ｎ−ジフェニルアミン６．５９ｇ（３９ｍｍｏｌ）をキシレン３０ｍｌに溶解させ滴下し、続いてｔｅｒｔ−ブトキサイドナトリウム６．９５ｇ（７２．３ｍｍｏｌ）を加えた。１３０℃に加熱したオイルバス上で約５時間、加熱攪拌した。反応溶液を室温に戻した後、水１００ｍｌを加え、水層と有機層を分離し、さらに水層をトルエン及び酢酸エチルで抽出し、前の有機層とあわせ硫酸ナトリウムで乾燥した。溶媒を留去し、残渣をシリカゲルカラムクロマトグラフィー（トルエン：ヘプタン＝１：３）で精製して、例示化合物Ｎｏ．１を１２．４ｇ得た。
【０１０８】
＜実施例２〜６＞［例示化合物Ｎｏ．２〜５、７の製造方法］
Ｎ，Ｎ−ジフェニルアミンに換えて、Ｎ−（１−ナフチル）−Ｎ−フェニルアミン、Ｎ−（２−ナフチル）−Ｎ−フェニルアミン、Ｎ，Ｎ−ビス（４−メチルフェニル）アミン、Ｎ−（９−フェナントリル）−Ｎ−フェニルアミン、Ｎ−（１−ピレニル）−Ｎ−フェニルアミンを用いた以外は実施例１と同様にして反応を行い、例示化合物Ｎｏ．２〜５、７を製造した。
【０１０９】
＜実施例７＞［例示化合物Ｎｏ．１８の製造方法］
（１）中間体（３−ブロモ−５−［９−（Ｎ，Ｎ−ビス（４−メチルフェニル）アミノ）−１０−アントリル］トルエン）の合成
窒素気流下、３，５−ジブロモトルエン１２．５ｇ（５０ｍｍｏｌ）を、脱気したトルエン３００ｍｌ、エタノール２００ｍｌの混合溶媒中に溶解、攪拌し、そこに無水炭酸ナトリウム１０．６ｇを水１００ｍｌに溶解させ調整した炭酸ナトリウム水溶液を加え、さらにテトラキス（トリフェニルホスフィン）パラジウム５．７８ｇ（５ｍｍｏｌ）を加えた。５０℃に加熱したオイルバス上で溶液を攪拌し、トルエン１００ｍｌに溶解した９−（Ｎ，Ｎ−ビス（４−メチルフェニル）アミノ）アントリル−１０−ボロニックアシド２０．９ｇ（５０ｍｍｏｌ）をゆっくり滴下した。窒素気流下、８０℃に加熱したオイルバス上で約４時間、加熱攪拌した。反応溶液を室温に戻し、トルエン、酢エチ、水を加え有機層を分離し、硫酸マグネシウムで乾燥、溶媒を留去した。シリカゲルカラムクロマトグラフィー（トルエン：ヘプタン＝１：３）で精製し、３−ブロモ−５−［９−（Ｎ，Ｎ−ビス（４−メチルフェニル）アミノ）−１０−アントリル］トルエンを１６．８ｇ得た。
【０１１０】
（２）例示化合物Ｎｏ．１８の合成
窒素気流下、３−ブロモ−５−［９−（Ｎ，Ｎ−ビス（４−メチルフェニル）アミノ）−１０−アントリル］トルエン２．５ｇ（４．６１ｍｍｏｌ）、９−（４，４，５，５−テトラメチル−１，３，２−ジオキサボラニル）フェナントレン１．７６ｇ（５．７６ｍｍｏｌ）を脱気したトルエン８０ｍｌ、エタノール４０ｍｌの混合溶媒中に溶解、攪拌し、そこに無水炭酸ナトリウム９１６ｍｇを水２０ｍｌに溶解させ調整した炭酸ナトリウム水溶液を滴下した。窒素気流下、５０℃に加熱したオイルバス上で１時間攪拌した後、テトラキス（トリフェニルホスフィン）パラジウム５３３ｍｇ（０．４６１ｍｍｏｌ）を加えた。８０℃に加熱したオイルバス上で約４時間、加熱攪拌した。反応溶液を室温に戻し、トルエン、酢エチ、水を加え、有機層を分離し、硫酸マグネシウムで乾燥、溶媒を留去した。シリカゲルカラムクロマトグラフィー（トルエン：ヘプタン＝１：４）で精製し、例示化合物Ｎｏ．１８を２．５１ｇ得た。
【０１１１】
＜実施例８〜１６＞［例示化合物Ｎｏ．２０、３４、４３、５３、５８、６４、９０、９３、９６の製造方法］
実施例７と同様な方法、合成条件で、９−（４，４，５，５−テトラメチル−１，３，２−ジオキサボラニル）フェナントレンに換えて、３−（４，４，５，５−テトラメチル−１，３，２−ジオキサボラニル）フェナントレン、８−（４，４，５，５−テトラメチル−１，３，２−ジオキサボラニル）フルオランテン、１−（４，４，５，５−テトラメチル−１，３，２−ジオキサボラニル）アセナフチレン、２−（４，４，５，５−テトラメチル−１，３，２−ジオキサボラニル）トリフェニレン、６−（４，４，５，５−テトラメチル−１，３，２−ジオキサボラニル）クリセン、７−（４，４，５，５−テトラメチル−１，３，２−ジオキサボラニル）ベンズ［ａ］アントラセン、９−（４，４，５，５−テトラメチル−１，３，２−ジオキサボラニル）アクリジン、２−ベンゾフラン、２−ベンゾチオフェン−ｄ７を用いた以外は実施例７と同様にして反応を行い、例示化合物Ｎｏ．２０、３４、４３、５３、５８、６４、９０、９３、９６を製造した。
【０１１２】
＜実施例１７＞［例示化合物Ｎｏ．１９の製造方法］
３，５−ジブロモ−ｔｅｒｔ−ブチルベンゼンは、４−ｔｅｒｔ−ブチルアニリンから文献（Ｊ．Ａｍ．Ｃｈｅｍ．Ｓｏｃ．（１９９１），１１３，４２３８．）に従い合成を行った。
【０１１３】
（１）中間体（３−ブロモ−５−｛９−［Ｎ−（４−ｔｅｒｔ−ブチルフェニル）−Ｎ−（４−メチルフェニル）アミノ］−１０−アントリル｝トルエン）の合成
３，５−ジブロモトルエン及び９−（Ｎ，Ｎ−ビス（４−メチルフェニル）アミノ）アントリル−１０−ボロニックアシドに換え３，５−ジブロモ−ｔｅｒｔ−ブチルベンゼン及び９−［Ｎ−（４−ｔｅｒｔ−ブチルフェニル）−Ｎ−（４−メチルフェニル）アミノ］アントラセン−１０−ボロニックアシドを用い、実施例７の中間体合成と同様の方法、スケールで合成を行い、中間体１２．５ｇを得た。
【０１１４】
（２）例示化合物Ｎｏ．１９の合成
３−ブロモ−５−［９−（Ｎ，Ｎ−ビス（４−メチルフェニル）アミノ）−１０−アントリル］トルエンに換え３−ブロモ−５−｛９−［Ｎ−（４−ｔｅｒｔ−ブチルフェニル）−Ｎ−（４−メチルフェニル）アミノ］−１０−アントリル｝トルエンを用い、実施例７の例示化合物１８の合成と同様の方法，スケールで合成を行い、シリカゲルカラムクロマトグラフィー（トルエン：ヘプタン＝１：３）で精製し、例示化合物Ｎｏ．１９を２．８３ｇ得た。
【０１１５】
＜実施例１８＞［例示化合物Ｎｏ．３７、９２の製造方法］
実施例１７と同様な方法、スケールで、９−（４，４，５，５−テトラメチル−１，３，２−ジオキサボラニル）フェナントレンに換えて、８−（４，４，５，５−テトラメチル−１，３，２−ジオキサボラニル）フルオランテン、３−（４，４，５，５−テトラメチル−１，３，２−ジオキサボラニル）−１−ベンゾチオフェンを用い、シリカゲルカラムクロマトグラフィー（トルエン：ヘプタン＝１：３）で精製し、例示化合物Ｎｏ．３７を２．８２ｇ、例示化合物Ｎｏ．９２を２．１３ｇ得た。
【０１１６】
＜実施例１９＞［例示化合物Ｎｏ．７４の製造方法］
窒素気流下、３−ブロモ−５−［９−（Ｎ，Ｎ−ビス（４−メチルフェニル）アミノ）−１０−アントリル］トルエン２．７１ｇ（６ｍｍｏｌ）、６−（４，４，５，５−テトラメチル−１，３，２−ジオキサボラニル）キノリン１．９１ｇ（７．５ｍｍｏｌ）を脱気したトルエン８０ｍｌ、エタノール４０ｍｌの混合溶媒中に溶解、攪拌し、そこに無水炭酸ナトリウム１．２ｇを水３０ｍｌに溶解させ調整した炭酸ナトリウム水溶液を滴下した。窒素気流下、５０℃に加熱したオイルバス上で１時間攪拌した後、テトラキス（トリフェニルホスフィン）パラジウム６９４ｍｇ（０．６ｍｍｏｌ）を加えた。８０℃に加熱したオイルバス上で約６時間、加熱攪拌した。反応溶液を室温に戻し、トルエン、酢エチ、水を加え、有機層を分離し、硫酸マグネシウムで乾燥、溶媒を留去した。シリカゲルカラムクロマトグラフィー（トルエン：ヘプタン＝１：２）で精製し、例示化合物Ｎｏ．７４を２．３１ｇ得た。
【０１１７】
＜実施例２０〜２６＞［例示化合物Ｎｏ．３０、４０、５０、７７、７９、８０、８５の製造方法］
６−（４，４，５，５−テトラメチル−１，３，２−ジオキサボラニル）キノリンに換えて、８−（４，４，５，５−テトラメチル−１，３，２−ジオキサボラニル）フルオランテン、１−（４，４，５，５−テトラメチル−１，３，２−ジオキサボラニル）アセナフチレン、２−（４，４，５，５−テトラメチル−１，３，２−ジオキサボラニル）トリフェニレン、８−（４，４，５，５−テトラメチル−１，３，２−ジオキサボラニル）―１，６−ナフチリジン、６−（４，４，５，５−テトラメチル−１，３，２−ジオキサボラニル）フェナントリジン、９−（４，４，５，５−テトラメチル−１，３，２−ジオキサボラニル）フェナントリジンを用いた以外は、実施例１９と同様の方法、スケールで合成を行い、例示化合物Ｎｏ．３０、４０、５０、７７、７９、８０、８５を得た。
【０１１８】
＜実施例２７＞
図３に示す構造の有機発光素子を以下に示す方法で作成した。
【０１１９】
基板１としてのガラス基板上に、陽極２としての酸化錫インジウム（ＩＴＯ）をスパッタ法にて１２０ｎｍの膜厚で成膜したものを透明導電性支持基板として用いた。これをアセトン、イソプロピルアルコール（ＩＰＡ）で順次超音波洗浄し、次いでＩＰＡで煮沸洗浄後乾燥した。さらに、ＵＶ／オゾン洗浄したものを透明導電性支持基板として使用した。
【０１２０】
正孔輸送材料として下記構造式で示される化合物を用いて、濃度が０．２ｗｔ％となるようにクロロホルム溶液を調整した。
【０１２１】
【化１８】
2006151844.tif 000019
【０１２２】
この溶液を上記のＩＴＯ電極上に滴下し、最初に５００ＲＰＭの回転で１０秒、次に１０００ＲＰＭの回転で１分間スピンコートを行い膜形成した。この後１０分間、８０℃の真空オーブンで乾燥し、薄膜中の溶剤を完全に除去した。形成されたホール輸送層５の厚みは２５ｎｍであった。
【０１２３】
次に、ホール輸送層５の上に発光層３として前記例示化合物Ｎｏ．５を蒸着して２０ｎｍの発光層３を設けた。蒸着時の真空度は１．０×１０-4Ｐａ、成膜速度は０．２〜０．３ｎｍ／ｓｅｃの条件で成膜した。
【０１２４】
更に電子輸送層６としてバソフェナントロリン（ＢＰｈｅｎ）を真空蒸着法にて５０ｎｍの膜厚に形成した。蒸着時の真空度は１．０×１０-4Ｐａ、成膜速度は０．２〜０．３ｎｍ／ｓｅｃの条件であった。
【０１２５】
次に、フッ化リチウム（ＬｉＦ）（リチウム濃度１原子％）からなる蒸着材料を用いて、先ほどの有機層の上に、真空蒸着法により厚さ０．５ｎｍの金属層膜を形成し、更に真空蒸着法により厚さ１５０ｎｍのアルミニウム膜を設け、アルミニウム−リチウム合金膜を電子注入電極（陰極４）とする有機発光素子を作成した。蒸着時の真空度は１．０×１０-4Ｐａ、成膜速度は。フッ化リチウムは０．０５ｎｍ／ｓｅｃ、アルミニウムは１．０〜１．２ｎｍ／ｓｅｃの条件で成膜した。
【０１２６】
得られた有機ＥＬ素子は、水分の吸着によって素子劣化が起こらないように、乾燥空気雰囲気中で保護用ガラス板をかぶせ、アクリル樹脂系接着材で封止した。
【０１２７】
この様にして得られた素子に、ＩＴＯ電極（陽極２）を正極、アルミニウム（陰極４）を負極にして、４．０Ｖの印加電圧で、発光輝度７７０ｃｄ／ｍ2、発光効率７．６ｌｍ／Ｗの緑色の発光が観測された。
【０１２８】
さらに、窒素雰囲気下で電流密度を３．０ｍＡ／ｃｍ2に保ち１００時間電圧を印加したところ、初期輝度２９０ｃｄ／ｍ2から１００時間後に２７０ｃｄ／ｍ2と輝度劣化は小さかった。
【０１２９】
＜比較例１＞
例示化合物Ｎｏ．５に代えて、下記に示す比較化合物を用いた他は実施例２７と同様に素子を作成し、同様な評価を行った。
【０１３０】
【化１９】
2006151844.tif 000020
【０１３１】
４Ｖの印加電圧で、発光輝度１９０ｃｄ／ｍ2、発光効率２ｌｍ／Ｗの緑色の発光が観測された。さらに、窒素雰囲気下で電流密度を３．０ｍＡ／ｃｍ2に保ち１００時間電圧を印加したところ、初期輝度５２ｃｄ／ｍ2から１００時間後に２６ｃｄ／ｍ2と輝度劣化が大きかった。
【０１３２】
＜実施例２８〜３４＞
例示化合物Ｎｏ．５に代えて、表１に示す化合物を用いた他は実施例２７と同様に素子を作成し、同様な評価を行った。その結果を表１に示す。
【０１３３】
【表１】
2006151844.tif 000021
【０１３４】
＜実施例３５＞
電子輸送層６に２，９−ビス［２−（９、９−ジメチルフルオレニル）］フェナントロリンを用い、発光層３として例示化合物Ｎｏ．２を蒸着した以外は実施例２７と同様に有機発光素子を作成した。
【０１３５】
この様にして得られた素子に、ＩＴＯ電極（陽極２）を正極、Ａｌ−Ｌｉ電極（陰極４）を負極にして、４Ｖの印加電圧で、発光輝度７３０ｃｄ／ｍ2、発光効率７．１ｌｍ／Ｗの緑色発光が観測された。
【０１３６】
＜実施例３６〜５０＞
例示化合物Ｎｏ．２に代えて、表２に示す化合物を用いた他は実施例３５と同様に素子を作成し、同様な評価を行った。その結果を表２に示す。
【０１３７】
【表２】
2006151844.tif 000022
【０１３８】
また、実施例３５，４９で作成した素子に、窒素雰囲気下で電流密度を３．０ｍＡ／ｃｍ2に保ち１００時間電圧を印加したところ、実施例３５では初期輝度２７０ｃｄ／ｍ2から１００時間後に２６０ｃｄ／ｍ2、実施例４９では初期輝度３５０ｃｄ／ｍ2から１００時間後、３３０ｃｄ／ｍ2と輝度劣化は小さかった。
【図面の簡単な説明】
【０１３９】
【図１】本発明における有機発光素子の一例を示す断面図である。
【図２】本発明における有機発光素子の他の例を示す断面図である。
【図３】本発明における有機発光素子の他の例を示す断面図である。
【図４】本発明における有機発光素子の他の例を示す断面図である。
【図５】本発明における有機発光素子の他の例を示す断面図である。
【符号の説明】
【０１４０】
１  基板
２  陽極
３  発光層
４  陰極
５  ホール輸送層
６  電子輸送層
７  ホール注入層
８  ホール／エキシトンブロッキング層
【図１】
2006151844.tif 000033
【図２】
2006151844.tif 000034
【図３】
2006151844.tif 000035
【図４】
2006151844.tif 000036
【図５】
2006151844.tif 000037